(57)【特許請求の範囲】
【請求項１】
ナットまたはボルトと該ナットまたはボルトより硬度が低い表面を有する部材との間に配置され、前記ナットまたはボルトによって部材との間で締め付けられるワッシャであって、
ワッシャ用素材の金属板と、
該金属板に、クロム酸との反応性を有する光沢剤を含むジンケート浴を用いた亜鉛めっきが形成された亜鉛めっき層と、
該亜鉛めっき層に、シリカ粒子を含む三価クロム酸溶液を用いたクロメート処理により形成されたクロメート処理層とを含み、
前記シリカ粒子は、前記ナットまたはボルトよりも硬度が低く且つ前記部材の表面よりも硬度が高い硬度を有しており、前記ナットまたはボルトによって前記部材との間で締め付けられることにより粉砕されて、前記ナットまたはボルトとの間に防錆層および緩み防止層として機能する層を形成するとともに、前記部材の表面にスパイク状に食込むものからなることを特徴とするワッシャ。
【請求項２】
ナットまたはボルトと該ナットまたはボルトより硬度が低い表面を有する部材との間に配置され、前記ナットまたはボルトによって部材との間で締め付けられるワッシャを製造するための方法であって、
ワッシャ用素材の金属板を、クロム酸との反応性を有する光沢剤を含有するジンケート浴に浸された回転めっきバレルに投入して亜鉛めっき層を形成し、
次に、前記亜鉛めっき層が形成された金属板を、水洗し、酸で活性化し、
前記ナットまたはボルトよりも硬度が低く且つ前記部材の表面よりも硬度が高い硬度を有しており、前記ナットまたはボルトによって前記部材との間で締め付けられることにより粉砕されて、前記ナットまたはボルトとの間に防錆層および緩み防止層として機能する層を形成するとともに、前記部材の表面にスパイク状に食込むものからなるシリカ粒子を三価クロム酸溶液に懸濁し、
前記亜鉛めっき層が形成され酸で活性化された金属板を前記三価クロム酸溶液に浸漬することにより、シリカ粒子が略均一に分布・固着されたクロメート処理層を形成することを特徴とするワッシャの製造方法。
【発明の詳細な説明】
【技術分野】
【０００１】
本発明は、ワッシャ、及び該ワッシャを製造する方法に関する。さらに詳細には、十分な防錆力を有しながら、ナット締結中にワッシャがナットと共に回ることを防止できる表面処理が施されたワッシャ、及び該ワッシャを製造する方法に関する。
【背景技術】
【０００２】
ワッシャ、特に平ワッシャをナットに嵌入して用いると、しばしば不具合が発生することがある。以下、この不具合について、図７を参照して説明する。
【０００３】
図７には、ナットヘッド１と、ワッシャ用素材の金属板９が嵌入された軸内部に螺刻部を有するナット軸３とからなるハブナット１０（以下、「ナット１０」という。）を、金属部材７の孔５に挿入し、ハブボルト１７（以下、「ボルト１７」という。）に螺合し回転させて、部材７及び部材１９を締結する態様が示されている。通常、このような態様では、ナット１０の座面１´の径Ｄ１よりもワッシャ用素材の金属板９の径Ｄ２が大きく設計されているので、両者の回転抵抗（摩擦抵抗）が異なり、ナット１０の回転中にナット１０とワッシャ９との間で回転速度の差が生じる。その結果、ワッシャ９は回転せず、ナット１０とワッシャ９との間で回転し、ナット１０がボルト１７に螺合され、部材７と部材１９が締結されることになる。
【０００４】
ところが、ワッシャ９が金属部材７の面に対して回転抵抗が小さい場合（例えば、潤滑油を当該ナット１０の周辺に注入した場合）には、ナット１０とワッシャ９の回転抵抗が同等となる結果、ナット１０とワッシャ９との間に回転速度の差が実質的になくなり、ナット１０とワッシャ９が共に回ってしまう不具合が発生することがある（この不具合を本明細書では「共回り」という。）。この共回りが起こると、本来、ナット１０とワッシャ９がそれぞれの回転時の発生軸力を想定して設計されているところ、設計どおりの発生軸力と異なりが生じ、共回りのために円滑なナット１０の締結作業が行われなくなる。
【０００５】
ところで、特許文献１に、金属鋼板に、直接的に、シリカ粒子と、酸と、金属鋼板の金属との反応生成物からなる被膜を成膜する化成処理被膜を形成する表面処理技術が開示されており、この鋼板によりワッシャを作製すれば、シリカ粒子が後述するような回転摩擦力をもたらし、共回りが防止できるのではないかとも検討された。
【０００６】
しかし、特許文献１に開示された表面処理技術を、当該共回り防止に対して適用する以前に、そもそも、特許文献１の表面処理は、鋼板、例えば、鉄の上に形成されたシリカと化成処理だけの被膜層に係るものである。そのため、シリカと鉄との密着力が弱いばかりでなく防錆力が乏しいものであった。一般に、化成処理層は、高温高湿環境に弱く、かつ、引っ掻き傷等が付き易い等、物理的にも弱い（表面硬度が弱い）ため、この層のみでは、例えば、自動車の厳しい環境の用途においては、到底、それだけでは防錆膜として実用に耐えないためである。
【０００７】
そこで、鉄素材に対する防錆めっき膜として好適な亜鉛めっきを、ワッシャの金属の表面に形成し、この亜鉛めっきの上にシリカ（コロイダルシリカ若しくは気相シリカ）粒子を均一に懸濁させたクロメート処理液によって、特許文献１の表面処理を改良することが検討された。
【特許文献１】特開２００６−２６５７０８号公報
【発明の開示】
【発明が解決しようとする課題】
【０００８】
ところが、単に、上記のように亜鉛めっき上に、シリカ粒子を含むクロメート処理を適用しても、シリカ粒子が容易にワッシャから脱離してしまい、防錆力は改善されるものの、本来の目的の共回りの防止ができないという問題が依然として残っていた。
【課題を解決するための手段】
【０００９】
そこで、上記課題を解決するために、請求項１のワッシャに係る発明は、ナットまたはボルトと該ナットまたはボルトより硬度が低い表面を有する部材との間に配置され、前記ナットまたはボルトによって部材との間で締め付けられるワッシャであって、ワッシャ用素材の金属板と、該金属板に、クロム酸との反応性を有する光沢剤を含むジンケート浴を用いた亜鉛めっきが形成された亜鉛めっき層と、該亜鉛めっき層に、シリカ粒子を含む三価クロム酸溶液を用いたクロメート処理により形成されたクロメート処理層とを含み、前記シリカ粒子は、前記ナットまたはボルトよりも硬度が低く且つ前記部材の表面よりも硬度が高い硬度を有しており、前記ナットまたはボルトによって前記部材との間で締め付けられることにより粉砕されて、前記ナットまたはボルトとの間に防錆層および緩み防止層として機能する層を形成するとともに、前記部材の表面にスパイク状に食込むものからなることを特徴とする。
また、上記課題を解決するために、請求項２のワッシャの製造方法に係る発明は、ナットまたはボルトと該ナットまたはボルトより硬度が低い表面を有する部材との間に配置され、前記ナットまたはボルトによって部材との間で締め付けられるワッシャを製造するための方法であって、ワッシャ用素材の金属板を、クロム酸との反応性を有する光沢剤を含有するジンケート浴に浸された回転めっきバレルに投入して亜鉛めっき層を形成し、次に、前記亜鉛めっき層が形成された金属板を、水洗し、酸で活性化し、前記ナットまたはボルトよりも硬度が低く且つ前記部材の表面よりも硬度が高い硬度を有しており、前記ナットまたはボルトによって前記部材との間で締め付けられることにより粉砕されて、前記ナットまたはボルトとの間に防錆層および緩み防止層として機能する層を形成するとともに、前記部材の表面にスパイク状に食込むものからなるシリカ粒子を三価クロム酸溶液に懸濁し、前記亜鉛めっき層が形成され酸で活性化された金属板を前記三価クロム酸溶液に浸漬することにより、シリカ粒子が略均一に分布・固着されたクロメート処理層を形成することを特徴とする。
本発明では、三価のクロム酸溶液によるクロメート処理層との反応性に優れた亜鉛めっき用の光沢剤を含む亜鉛めっき液を用いて、ワッシャ用素材（例えば、鉄製の平ワッシャ）に亜鉛めっき層を形成し、上記に亜鉛めっき層の上に、三価のクロム酸溶液によって、クロメート処理層を形成する。この三価のクロム酸溶液には、シリカ粒子（例えば、コロイダルシリカ）が略均一に懸濁されている。
このような表面処理によって、亜鉛めっき液中に、三価のクロム酸溶液によるクロメート処理層との反応性に優れた亜鉛めっき用の光沢剤が、クロメート処理層と好適に反応し、同時に、シリカ粒子が、クロメート処理層に均一に分布、固着する。このようにして、十分な防錆力を有しながらも、最外層にシリカ粒子が表面に均一かつ固着されて存在するワッシャが製造可能となり、ナットまたはボルトとの共回りが防止できるようになった。
【００１０】
本発明のワッシャの各種態様、並びにそれらの作用及び効果、即ち、当該ワッシャを用いると当該共回りが防止できる態様については、発明の態様の項において詳しく説明する。
（発明の態様）
【００１１】
以下に、本願において特許請求が可能と認識されている発明（以下、「請求可能発明」という場合がある。）の態様をいくつか例示し、それらについて説明する。各態様は請求項と同様に、項に区分し、各項に番号を付し、必要に応じて他の項の番号を引用する形式で記載する。なお、以下の各項において、（１）項、（２）項の各々が、請求項１、請求項２の各々に相当する。
【００１２】
（１）  ナットまたはボルトと該ナットまたはボルトより硬度が低い表面を有する部材との間に配置され、前記ナットまたはボルトによって部材との間で締め付けられるワッシャであって、
ワッシャ用素材の金属板と、
該金属板に、クロム酸との反応性を有する光沢剤を含むジンケート浴を用いた亜鉛めっきが形成された亜鉛めっき層と、
該亜鉛めっき層に、シリカ粒子を含む三価クロム酸溶液を用いたクロメート処理により形成されたクロメート処理層とを含み、
前記シリカ粒子は、前記ナットまたはボルトよりも硬度が低く且つ前記部材の表面よりも硬度が高い硬度を有しており、前記ナットまたはボルトによって前記部材との間で締め付けられることにより粉砕されて、前記ナットまたはボルトとの間に防錆層および緩み防止層として機能する層を形成するとともに、前記部材の表面にスパイク状に食込むものからなることを特徴とするワッシャ。
【００１３】
本態様では、ワッシャ用素材の金属板に、クロム酸との反応性を有する光沢剤を含むジンケート浴を用いて、例えば、回転めっきバレルを用いた電気めっきにより、亜鉛めっき層が形成される。次に、この亜鉛めっき層の上に、コロイダルシリカ粒子（若しくは気相シリカ粒子）からなるシリカ粒子を均一に分散かつ懸濁されたクロム酸溶液に浸漬させて、クロメート処理を行い、クロメート処理層を形成する。このとき、光沢剤と上記のクロム酸溶液との反応性が良好であるため、クロム酸溶液に含まれているシリカ粒子がクロメート処理層に均一に分布、固着され、もって、本発明に係るワッシャが作製される。
【００１４】
この本発明に係るワッシャを嵌入したナットまたはボルトが、自動車の塗装されたボディや、タイヤのアルミホイールのように、特に、表面硬度が比較的低い部材の孔へ挿入され、ボルト等の螺刻部に嵌合され、部材が締結されるとき、ナットまたはボルトが回転（締結）中、ワッシャとナットまたはボルト（ナットまたはボルト座部）との間に、シリカ粒子よりも高い硬度の、例えばクロムめっきの硬質金属めっきがナットまたはボルト座部に施されていると、シリカ粒子がワッシャとナットまたはボルト座部との間でミル粉砕のように粉砕され、クロメート処理層の成分と共にワッシャとナットまたはボルトとの間に層を形成する。この層は、さらに、ワッシャとナットまたはボルトとの間の防錆層や緩み防止層として機能しうる。
【００１５】
一方、ワッシャと、上記に例示した部材（基板）との間は、部材表面の硬度がシリカ粒子よりも低いと、粉砕されたシリカ粒子の表面に備わる凸状部が、当該部材表面にスパイク状に食い込む。そのため、ナットがボルトに螺合され、部材が締結されるときに、ワッシャが部材上に固着され、ナットまたはボルトのみが回転する。
【００１６】
また、このようにナットまたはボルトに嵌入されたワッシャが部材に食い込み、ナットまたはボルトが螺合かつ締結されて、このように共回りが防止されると、当該締結作業が、油等が当該孔周りに付着する等の外的要因に影響されなくなる。その結果、ナットまたはボルトが螺合かつ締結されるときに、ナット締結の作業性を向上させるような潤滑油やμ安定剤を、ナットまたはボルトや孔周りに積極的に付与することができ、発生軸力（μ）を安定させ、製造歩留りを向上させることができる。
【００１７】
「ワッシャ用素材の金属板」は、市販の鉄製のワッシャを用いることが好ましい。ワッシャは、平ワッシャ、スプリングワッシャ、テーパーワッシャ、ウェーブワッシャ等が選択されうるが、最も共回りが生じ易いが部品コストが低い、平ワッシャが、本発明に係る表面処理を施して共回りを防止するのに製造上好適である。「亜鉛めっき」は、好ましくは、５μｍ〜１３μｍをその平均膜厚として、鉄製のワッシャ用素材の金属板に亜鉛を電析することが好ましい。そして、亜鉛めっきは、鉄に対して亜鉛の犠牲陽極作用が働き、優れた防錆力を発揮するので鉄製のワッシャ用素材の金属板に対する防錆層として好適である。また、ジンケート浴は、膜厚の均一性が良好であり、電気めっき特有の、ワッシャのエッジ部の盛り上がりが抑制されるため、ナットまたはボルトを締め込む部材面に損傷を与えることを防止するのに好適である。
【００１８】
「クロメート処理層」は、コロイダルシリカ粒子又は気相シリカ粒子を、均一に分懸濁されるように含有させたクロム酸溶液に、亜鉛めっき処理されたワッシャを浸漬することで形成される。ここで、クロム酸溶液（三価クロメート溶液）に、あらかじめシリカ粒子が含有された、例えば、ディップソール社のＺＴ−４４４（商品名）を使用することが好ましい。これにより、製造工程数を減らすことができ、かつ、クロメート処理層にシリカ粒子を含ませながら防錆力を向上させることができる。
【００１９】
「シリカ粒子」は、その物性が脆性であり、特に破断面に方向性がないため、ナットが回転され、ナットがワッシャに当接し、かつ、ワッシャが部材面に当接して、当該回転が進行するにつれ、当該シリカ粒子が粉砕されてその表面にランダムな突起部（スパイク状部）を持つようになる。この形状によって、ナットの回転中に、各シリカ粒子を部材に食い込ませることができ、ワッシャを部材面に固着させることができ、もって、上述したように、ワッシャとナットとの共回りを防止できる。
シリカ粒子の粒径は、０．００１μｍから０．０２μｍ程度のものが好ましい。０．０２μｍに比して、より大きな粒径であるとシリカ粒子が、クロメート溶液中に均一に懸濁しにくくなるからである。また、ワッシャに固着させるべきシリカ粒子は、ワッシャ用素材の金属板９を被覆する表面処理被膜の全体重量部を１００ｗｔ％とすると、そのうち４ｗｔ％以上であることが好ましい。４ｗｔ％未満であると、締め付けるべき部材面との間で好適な摩擦力を生じさせないからである。
【００２０】
前記光沢剤は、アンモニウム水溶性ポリマーが７０ｖｏｌ％〜９５ｖｏｌ％、アルデヒド系溶液が５ｖｏｌ％〜３０ｖｏｌ％からなることが望ましい。
本態様の光沢剤は、少なくとも、ベース成分（亜鉛めっきの析出平滑剤）としてアンモニウム水溶性ポリマーを、光沢成分（光沢付与成分）としてアルデヒド系溶液を含むものであり、三価クロム酸との反応性が優れていることを特徴とする。この光沢剤は、好まし
くは、アンモニウム水溶性ポリマーが７０ｖｏｌ％〜９５ｖｏｌ％、アルデヒド系溶液が５ｖｏｌ％〜３０ｖｏｌ％からなるものである。
【００２１】
当該光沢剤は、例えば、三価クロメート液が、ディップソール社の４４４ＡＢ（商品名）である場合、同社のジンケート浴亜鉛めっき用光沢剤（商品名：ＮＺ−２００）を用いることが好ましい。本来、光沢剤は、製品に美観や品位を与え、かつ、めっき被膜に圧縮応力を加えることでピンホール発生を防止することを主たる目的とする。しかし、近年、亜鉛めっきにさらなる防錆力をもたらすためにシリカを含有したクロム酸溶液を用いてクロメート処理をすることが普及し始めている。しかるに、従来、クロメート処理層は、下地めっき、すなわち亜鉛めっきとの密着性に課題があった。そこで、特にジンケート浴亜鉛めっき用光沢剤と、クロム酸との優れた反応性をもたらす性質を与えることができるようにしたものを用いるようになってきており、例えば、上記のディップソール社のような商品が製販されている。
【００２２】
（２） ナットまたはボルトと該ナットまたはボルトより硬度が低い表面を有する部材との間に配置され、前記ナットまたはボルトによって部材との間で締め付けられるワッシャを製造するための方法であって、
ワッシャ用素材の金属板を、クロム酸との反応性を有する光沢剤を含有するジンケート浴に浸された回転めっきバレルに投入して亜鉛めっき層を形成し、
次に、前記亜鉛めっき層が形成された金属板を、水洗し、酸で活性化し、
前記ナットまたはボルトよりも硬度が低く且つ前記部材の表面よりも硬度が高い硬度を有しており、前記ナットまたはボルトによって前記部材との間で締め付けられることにより粉砕されて、前記ナットまたはボルトとの間に防錆層および緩み防止層として機能する層を形成するとともに、前記部材の表面にスパイク状に食込むものからなるシリカ粒子を三価クロム酸溶液に懸濁し、
前記亜鉛めっき層が形成され酸で活性化された金属板を前記三価クロム酸溶液に浸漬することにより、シリカ粒子が略均一に分布・固着されたクロメート処理層を形成することを特徴とするワッシャの製造方法。
【００２３】
本態様に記載のワッシャの製造方法では、まず、ワッシャ用素材の金属板を準備するが、嵌入されるナットに適合する好適な寸法の鉄製のワッシャ用素材の金属板を選択し、錆、汚れ、油付着等のないことを要する。なお、加工歪層や、エッジが切り立っているときは、めっきの密着度を良好にし、エッジ部のピンホール発生を防ぐため、例えばバレル研磨のような表面調整を適宜行うことが好ましい。また、ワッシャ用素材の金属板は、平ワッシャ、スプリングワッシャ、ウェーブワッシャ、テーパーワッシャ等を選択することができるが、製造コストを鑑みると、最も共回りが起こり易いが部品コストが低い鉄製の平ワッシャ用素材が、金属板として好ましい。
【００２４】
光沢剤については、前述の通り、クロム酸との反応性を有する。
【００２５】
亜鉛めっきの前に、ワッシャ用素材の金属板のめっき前処理は、常法のものである。例えば、脱脂、水洗、酸洗、水洗、電解脱脂、及び水洗によって行う。
【００２６】
亜鉛めっきの基本条件は、めっき浴温を、好ましくは、２０℃から３０℃、陰極電流密度を、好ましくは、０．５Ａ／ｄｍ２から１．５Ａ／ｄｍ２、陽極電流密度を、好ましくは、３Ａ／ｄｍ２から７Ａ／ｄｍ２とし、前処理が完了した鉄製のリング円板状の金属板を、上記の光沢剤を含有するジンケート浴に浸された回転めっきバレルに入れ、電気めっき処理（バレルめっき）を行い、亜鉛めっき層を形成することが望ましい。ワッシャを多量かつ効率的に量産的に、めっき処理するには、バレルめっきが好適である。
【００２７】
ここで、めっき浴温を、２０℃から３０℃とするのは、２０℃より低いと、亜鉛のめっき効率（亜鉛の電析効率）が低下しがちであり膜厚がつきにくく、生産性を上げることができず、一方、３０℃よりも高いと、亜鉛めっきの表面が粗くなりめっき品質を下げるの
で好ましくないと考えられるためである。また、陰極電流密度を、０．５Ａ／ｄｍ２から１．５Ａ／ｄｍ２とするのは、０．５Ａ／ｄｍ２未満では、亜鉛がワッシャ用素材の金属板に電析しにくく、一方、１．５Ａ／ｄｍ２よりも高いと、水素気泡が発生し、亜鉛のワッシャ用素材の金属板への電析を妨げる要因となり好ましくないと考えられるためである。なお、陽極電流密度は、陰極電流密度に呼応して決定されるものである。
【００２８】
次に、亜鉛めっき層が形成されたワッシャ用素材の金属板を、水洗し、その表面を酸で活性化した後、シリカ粒子、好ましくはコロイダルシリカ粒子（若しくは、気相シリカ粒子）があらかじめ均一に分散かつ懸濁されている三価のクロム酸溶液に浸漬する。
【００２９】
活性化のための「酸」は例えば、硝酸を用いる。これは、亜鉛めっき後、取り出しや水洗時に亜鉛めっき上にできる酸化被膜を除去し、亜鉛と酸化クロム酸が反応し易い状態を形成するためである。シリカ粒子は、三価のクロム酸溶液に、コロイド状に懸濁するシリカ粒子を用いることが好ましい。また、三価のクロム酸溶液にあらかじめコロイダルシリカ粒子が懸濁されている市販のものを用いれば工程数を減らすことができ好ましい。
【００３０】
本態様では、環境問題の観点から、クロム酸溶液には、六価でなく三価のクロムを用いている。このとき、クロム酸溶液中、三価のクロム酸を６０ｍｌ／Ｌ〜１５０ｍｌ／Ｌとし、コロイダルシリカ粒子を３０ｍｌ／Ｌ〜１００ｍＬ/Ｌとすることが好ましい。また
、浴温度は、好ましくは、２５℃〜４０℃、浴ｐＨは、好ましくは、２〜３に設定する。投入するワッシャの数量（表面積）にもよるが、当該クロム酸溶液に、ワッシャを重ならないように亜鉛めっきのときと同様に回転めっきバレルを用いて回転させながら、好ましくは、３０秒〜５０秒浸漬させる。クロメート処理後は、水洗を行い、水切りが好適に行われる遠心分離乾燥機を用いて乾燥させることが好ましい。
【００３１】
ここで、三価のクロム酸を６０ｍｌ／Ｌ〜１５０ｍｌ／Ｌとするのは、６０ｍｌ／Ｌより小さいとクロメート処理層が亜鉛めっき層に付着しにくくなり、一方、１５０ｍｌ／Ｌより大きいとクロメート処理層の形成にばらつきが大きくなり好ましくないと考えられるためである。コロイダルシリカ粒子を３０ｍｌ／Ｌ〜１００ｍＬ/Ｌとするのは、３０ｍ
ｌ／Ｌより小さいと、シリカ粒子の析出を低下させ、一方、１００ｍＬ/Ｌより大きいと
、シリカ粒子をワッシャに均一に形成しにくくなり（ばらつきが大きくなり）好ましくないと考えられるためである。クロメート溶液の浴温度を、２５℃〜４０℃とするのは、２５℃より低いと、亜鉛めっき層との反応性が低下すると共に、シリカのクロメート処理層への固着を困難とし、一方、４０℃より高いと、亜鉛めっき層との反応が過剰になり、クロメート処理層が均一に形成しにくくなり（ばらつきが大きくなり）好ましくないと考えられるためである。クロメート溶液の浴ｐＨを、２〜３とするのは、２より小さいと亜鉛めっき層との反応性が低下すると共に、シリカの固着（析出）を困難とし、一方、３より大きいと亜鉛めっき層との反応性が同様に低下し、シリカの固着（析出）を困難とするため好ましくないと考えられるためである。
【００３２】
以上のようにして、三価クロム酸溶液と上記の光沢剤との良好な反応性により、当該ワッシャ用素材の金属板に形成された亜鉛めっき１４（図１）に、シリカ粒子が略均一に分布され固着されたクロメート処理層が形成され、ワッシャが作製される。
【００３３】
（４）  （１）又は（２）に記載のワッシャを、硬質めっき処理されたナットに嵌入し、該ナットを前記シリカ粒子よりも表面硬度が低い部材の孔に挿入し、該ナットを螺刻部に螺合し、部材を締結するためのナット締結方法であって、前記ナットを前記部材に設けられた孔へ挿入し、かつ螺刻部へ螺合し、前記ナットの座面と前記ワッシャとの間で、前記ナットの座面と前記ワッシャによって前記シリカ粒子を粉砕して、前記ナット座面と前記ワッシャとの間の摩擦抵抗を低下させ、一方、前記平ワッシャ面と前記部材面との間で、
前記シリカ粒子を粉砕し、この粉砕されたシリカ粒子が前記部材面へスパイク状に食い込ませて、前記平ワッシャ面と前記部材面との間の摩擦抵抗を向上させて、前記ナット締結時に、前記ナットと前記ワッシャとが共回りすることを防止することを特徴とする方法。
本項の態様は、発明を実施するための最良の形態の欄で後述する。
【発明の効果】
【００３４】
本発明によって、ワッシャに好適な表面処理が形成され、ナットまたはボルトにこのワッシャが嵌入されて用いられるときに、ナットまたはボルトと共回りしないようにすることができる。
【発明を実施するための最良の形態】
【００３５】
以下、本発明の、ナットと共回り防止可能なワッシャ、及び当該ワッシャが用いられるナット締結方法の実施の形態を、以下の実施例を通じて、添付図面を参照して説明する。図１から図４は、本発明を実施する形態、すなわち、本発明の、ワッシャおよびワッシャが用いられるナット締結方法を実施する形態の一例を示す概念図であって、図中、同一の符号を付した部分は同一物を表わし、基本的な構成は図に示す従来のものと同様である。なお、各図は、本発明を分かり易く説明するための概念図であるため、各図において、各構成要素の実寸や各構成要素同士の寸法比が正確に示されているものではない。
【００３６】
ワッシャの製造方法：
図１に示された、本発明の構成を有するワッシャ９０の製造方法について以下説明する。
（１）ワッシャ用素材の金属板９の準備工程；
嵌入されるナット１０に適合する、好適な寸法の、好ましくは、鉄製のワッシャ用素材の金属板９を準備し、錆、汚れ、油付着等のないことを検査した。ワッシャ用素材の金属板９は、平ワッシャ、スプリングワッシャ、ウェーブワッシャ、テーパーワッシャ等を選択することができるが、ここでは、最も共回りが起こり易いが部品コストが低い鉄製のワッシャ用素材を金属板９として準備した。
（２）ワッシャ用素材の金属板９への亜鉛めっき層１４の形成の前処理工程；
次に、ワッシャ用素材の金属板９について、亜鉛めっき層形成前の前処理を、脱脂、水洗、酸洗、水洗、電解脱脂、及び水洗によって行った。
（３）ワッシャ用素材の金属板９への亜鉛めっき層１４の形成工程；
前処理が完了した鉄製のリング円板状の金属板９を、アンモニウム水溶性ポリマーが８０ｖｏｌ％、アルデヒド系溶液が２０ｖｏｌ％からなる光沢剤（ディップソール社のＮＺ−２００（商品名））を含有するジンケート浴に浸された回転めっきバレルに入れ、電気めっき処理（バレルめっき）を行い、亜鉛めっき層１４を形成した。ここでの、亜鉛めっきの基本条件は、めっき浴温を２５℃、陰極電流密度を０．８Ａ／ｄｍ２、陽極電流密度を４Ａ／ｄｍ２とし、平均膜厚が５μｍ〜１３μｍとなるようにした。なお、亜鉛イオンはアノードバッグからめっき液に補充し、光沢剤は、適宜補充した。
【００３７】
（４）亜鉛めっき層１４へのシリカを含むクロメート処理層１３の形成工程；
次に、亜鉛めっき層１４が形成されたワッシャ用素材の金属板９を、水洗し、その表面を酸で活性化した後、コロイダルシリカ粒子があらかじめ均一に分散かつ懸濁されている三価のクロム酸溶液（ディップソール社のＺＴ−４４４Ａ、Ｂ（Ａは濃青紫色液体の建浴剤、Ｂは無色透明液体の建浴剤（補給剤））に浸漬した（このＺＴ−４４４Ｂの液体にシリカ粒子が含有されている）。この三価クロム酸溶液と上記の光沢剤との良好な反応性により、当該ワッシャ用素材の金属板９に形成された亜鉛めっき層１４に、シリカ粒子が略均一に分布され固着されたクロメート処理層１３が形成され、ワッシャ９０（図１）が作製された。
ワッシャ９０の改善前後の、１０，０００倍のＳＥＭ観察写真像、及びワッシャ９０表面のＸ線回折のプロファイルを、ＥＤＸ（エネルギー分散型蛍光Ｘ線分析装置（２０ｋＶ
））を用いて測定した出力結果を、それぞれ図５（ａ）（ｂ）、及び図６（ａ）（ｂ）に示す。改善後には、Ｓiのピークがあり、シリカがクロメート処理層１３に固着されたこ
とが分かった。
【００３８】
ワッシャ９０を用いたナット締結方法：
次に、図１から図４を参照しながら、ワッシャ９０を用いたナット締結方法を説明する。
（１）ナット１（ナット軸３）へのワッシャ９０の嵌入工程；  得られたワッシャ９０を、硬質クロムめっき処理がされたナット１０のナット軸３に嵌入した。
（２）ナット１０によるボルト１７への螺合、及び部材７、部材１９の締結工程；  ワッシャ９０が嵌入されたナット１０を、部材７の孔５に、挿入し、かつ、ナットヘッド１を、ナット締め工具によって、回転方向２に回転させて、ナット１０を、ボルト１７へ螺合し、部材７及び１９を締結した。部材７は、表面１２が塗装面であり、金属部材１２´に塗装されている表面硬度がシリカより小さい部材である。
【００３９】
このとき、図２には、ナットヘッド１の回転始動時の態様が示されているが、ナットヘッド１の回転が始動すると、図３に示されるように、ナット１０の螺合部が、ボルト１７に螺合され、部材７及び部材１９が締結されるときに、ナットヘッド１の座面と、ワッシャ９０の上面との間で、ミル粉砕されるかのように、シリカ粒子１１が粉砕され、ナットヘッド１の座面と、ワッシャ９０の上面の間が埋められた（図２の１６の層）。
一方、図３や図４に示されるように、ワッシャ９０と部材７との間においても、シリカ粒子１１が粉砕されるが、すぐにシリカ粒子１１に突起状部分（スパイク状部分）が創出されて、シリカ粒子１１が、部材７の上層の塗装面１２にスパイク状に食い込んでいく。
【００４０】
このようにして、本発明に係る実施態様によれば、ワッシャ９０が嵌入されたナット１０が、塗装面１２と金属部１２´からなる部材７に形成された孔５に、回転、螺合し、部材７、１９が締結されるときに、ナット１０とワッシャ９０との間では、ナット１０にめっき処理された硬質クロムめっき層の硬度が、ワッシャ９０のシリカ粒子よりも硬いので、ナット１０が、ワッシャ９０との間でシリカ粒子を粉砕しながら回転し、もって、両者の間の回転抵抗（摩擦抵抗）が、低くなる。
【００４１】
一方、ワッシャ９０と部材７（塗装面１２）との間では、ワッシャ９０に固着されたシリカ粒子の硬度が、塗装面１２よりも硬いので、ナット１０の回転中、ワッシャ９０が塗装面１２に食い込み、もって、両者の間の回転抵抗（摩擦抵抗）が高くなる。このようにして、本発明に係るワッシャ９０を用いると、ナット１０の回転中に、ナット１０とワッシャ９０との間に回転速度の差が生じ、ナット１０とワッシャ９０とが共回りすることが防止された。
【００４２】
尚、本発明は、上記した実施の形態に限定されるものではなく、本発明の要旨を逸脱しない範囲内において種々変更を加え得ることは勿論である。例えば、本実施形態では、ナット側に当該ワッシャを嵌合させたが、ボルト側に同様にして嵌合させて、ボルトとワッシャとの共回りを防止することも可能である。
【産業上の利用可能性】
【００４３】
ワッシャ（特に、平ワッシャ）、及び当該ワッシャが用いられるナットまたはボルト締結方法は、部材の孔に、ワッシャが嵌入されたナットが部材を挿入し、ボルト等の螺刻部へ螺合し、部材を締結し、部材の接合（接続）をするときに利用される。また、螺刻部がないボルトにワッシャを嵌入させ、それを部材の螺刻部のない孔へ、回転させながら圧入させて孔埋めをするようときにも利用される。また、本発明を部品同士の接合面に適用することにより、ずれが防止できるため、締結性能を向上させることもできる。
【図面の簡単な説明】
【００４４】
【図１】図１は、本発明に係るワッシャ９０を説明するための概念図である。
【図２】図２は、本発明に係るワッシャ９０が用いられるナット締結方法を説明するための概念図である。
【図３】図３は、本発明に係るワッシャ９０が用いられるナット締結方法を説明するための概念図である。
【図４】図４は、図３の一部を拡大したナット締結方法の過程を説明するための概念図である。
【図５】図５は、（ａ）従来のワッシャ９０の表面のＳＥＭ観察像（１０，０００倍）と（ｂ）表面の蛍光Ｘ線回折によるプロファイルである。
【図６】図６は、（ａ）本発明に係るワッシャ９０の表面のＳＥＭ観察像（１０，０００倍）と（ｂ）蛍光Ｘ線回折によるプロファイルである。
【図７】図７は、従来のワッシャ９が用いられるナット締結方法を説明するための概念図である。
【符号の説明】
【００４５】
ワッシャ用素材の金属板：９、シリカ粒子：１１、クロメート処理層：１３、ワッシャ：９０
【図１】
0005645350.tif 000002
【図２】
0005645350.tif 000003
【図３】
0005645350.tif 000004
【図４】
0005645350.tif 000005
【図７】
0005645350.tif 000006
【図５】
0005645350.tif 000007
【図６】
0005645350.tif 000008